МОЛЕКУЛЯРНО-ИМПРИНТИРОВАННЫЕ ПОЛИМЕРНЫЕ ГРАНУЛЫ ДЛЯ ЭКСТРАКЦИИ ЛИТИЯ, РТУТИ И СКАНДИЯ

2
3
2
3-
1. Множество макропористых полимерных гранул, содержащих сополимер, имеющий множество комплексообразующих полостей, которые селективно связывают Au(SO), причем сополимер получен из:
(a) мономера катионного лиганда, связанного в комплекс с неметаллическим заменяющим ионом выбранным из группы, состоящей из тетратионата, пентатионата, гексатионата; гексадионата, гептилдионата, октилдионата; 1,4-фенилендиацетата; бутандисульфоната, пентандисульфоната и гександисульфоната,
(b) нелигандного мономера и
(c) сшивающего мономера;
причем заряд сополимера в комплексообразующей полости противоположен заряду целевого иона металла.
2. Множество макропористых полимерных гранул, содержащих сополимер, имеющий множество комплексообразующих полостей, которые селективно связывают трикарбонат скандия, причем сополимер получен из:
(a) мономера катионного лиганда, связанного в комплекс с трехосновной солью бензол-1,3,5-триил-трикарбоксилатом,
(b) нелигандного мономера и
(c) сшивающего мономера;
причем заряд сополимера в комплексообразующей полости противоположен заряду целевого иона металла.
3. Макропористые гранулы по п. 1 или 2, отличающиеся тем, что мономер катионного лиганда представляет собой полимеризуемый катион, выбранный из группы, состоящей из аммония, пиридиния, пирролидиния, имидазолиния, гуанидиния, фосфония и сульфония.
4. Макропористые гранулы по п. 3, отличающиеся тем, что мономер катионного лиганда представляет собой 4-винилбензил аммония.
5. Макропористые гранулы по п. 4, отличающиеся тем, что мономер лиганда представляет собой N-(4-винилбензил)-N,N,N-три-н-пентиламмоний или N-(4-винилбензил)-N-децил-N,N-диметиламмоний.
6. Макропористые гранулы по п. 4, отличающиеся тем, что мономер лиганда представляет собой N-(4-винилбензил)-N,N,N-три-н-пентиламмоний.
7. Макропористые гранулы по п. 4, отличающиеся тем, что мономер лиганда представляет собой N-(4-винилбензил)-N-децил-N,N-диметиламмоний.
2
8. Макропористые гранулы по п. 1 или 2, отличающиеся тем, что гранулы имеют площадь удельной поверхности около 0,1-500 м/г.
9. Способ получения макропористых гранул по п. 1, включающий полимеризацию:
(a) мономера катионного лиганда, связанного в комплекс с неметаллическим заменяющим ионом, выбранным из группы, состоящей из тетратионата, пентатионата, гексатионата; гексадионата, гептилдионата, октилдионата; 1,4-фенилендиацетата; бутандисульфоната, пентандисульфоната и гександисульфоната,
(b) нелигандного мономера и
(c) сшивающего мономера.
10. Способ получения макропористых гранул по п. 2, включающий полимеризацию:
(a) мономера катионного лиганда, связанного в комплекс с трехосновной солью бензол-1,3,5-триил-трикарбоксилатом,
(b) нелигандного мономера и
(c) сшивающего мономера.
+
11. Множество макропористых полимерных гранул, содержащих сополимер, имеющий множество комплексообразующих полостей, которые селективно связывают Li, причем сополимер получен из:
4
24
+
(a) комплекса 1-(4-винилпиридин-2-ил)метанимина, необязательно замещенного C-C разветвленной или неразветвленной алкильной группой на атоме азота имина, с Li,
(b) необязательного нелигандного мономера и
(c) сшивающего мономера;
при этом отношение мономера лиганда к нелигандному мономеру и сшивающему мономеру, находящимся в полимерных гранулах, составляет по меньшей мере около 10:1.
12. Макропористые гранулы по п. 11, отличающиеся тем, что мономер лиганда представляет собой 1-(4-винилпиридин-2-ил)метанимин.
13. Макропористые гранулы по п. 11 или 12, полученные без нелигандного мономера.
14. Макропористые гранулы по пп. 11-13, отличающиеся тем, что количество сшивающего агента составляет от около 1,0 до около 10 моль-процентов.
15. Способ получения макропористых гранул по п. 11, включающий полимеризацию:
4
24
+
(a) комплекса 1-(4-винилпиридин-2-ил)метанимина, необязательно замещенного C-C разветвленной или неразветвленной алкильной группой на атоме азота имина, с Li,
(b) необязательного нелигандного мономера и
(c) сшивающего мономера.
16. Способ получения макропористых гранул по п. 11, включающий полимеризацию:
+
(a) комплекса 1-(4-винилпиридин-2-ил)метанимина с Li,
(b) необязательного нелигандного мономера и
(c) сшивающего мономера,
отличающийся тем, что указанную полимеризацию проводят как суспензионную полимеризацию с обращением фаз.
2+
17. Множество макропористых полимерных гранул, содержащих сополимер, имеющий множество комплексообразующих полостей, которые селективно связывают Hg, причем сополимер получен из:
2+
4
24
(a) комплекса бис-4-винилбензил дитиокарбамата Ca, где R представляет собой  C-C разветвленную или неразветвленную алкильную группу:
(b) нелигандного мономера и
(c) сшивающего мономера.
2+
18. Макропористые гранулы по п. 17, отличающиеся тем, что экстрагирующая способность составляет около 10-35 мг Hg/г макропористой гранулы.
19. Способ получения макропористых гранул по п. 17 или 18, включающий полимеризацию:
2+
4
24
(a) комплекса бис-4-винилбензил дитиокарбамата Ca, где R представляет собой  C-C разветвленную или неразветвленную алкильную группу:
(b) нелигандного мономера и
(c) сшивающего мономера.
20. Способ селективной секвестрации одного или более целевых ионов металлов из раствора одного или более целевых ионов металлов, смешанных с другими ионами, включающий сначала приведение в контакт макропористых полимерных гранул по любому из пп. 1-8, 11-14 и 17 с раствором для снятия покрытия, посредством чего связанные в комплекс ионы удаляются из макропористых полимерных гранул, а затем приведение в контакт очищенных гранул с раствором, в результате чего происходит селективная секвестрация целевого иона в макропористые полимерные гранулы.